(57)【要約】【課題】製紙工程において、炭酸カルシウムなどの無機物による汚れと中性ロジンサイズ剤などの有機物による汚れの双方に対して優れた洗浄効果を発揮する製紙工程用洗浄剤及び該洗浄剤を用いる抄紙用フェルトの洗浄方法を提供する。【解決手段】水溶性ポリマーと脂肪族アミン又はその誘導体とを含有することを特徴とする製紙工程用洗浄剤、及び、該製紙工程用洗浄剤を、シャワー水に添加することを特徴とする抄紙用フェルトの洗浄方法。【選択図】図１
2006016737.tif 000002
【特許請求の範囲】
【請求項１】
水溶性ポリマーと脂肪族アミン又はその誘導体とを含有することを特徴とする製紙工程用洗浄剤。
【請求項２】
水溶性ポリマーが、アニオン性ポリマーである請求項１記載の製紙工程用洗浄剤。
【請求項３】
脂肪族アミン誘導体が、ポリオキシアルキレン脂肪族アミンである請求項１又は請求項２記載の製紙工程用洗浄剤。
【請求項４】
請求項１ないし請求項３のいずれか１項に記載の製紙工程用洗浄剤を、シャワー水に添加することを特徴とする抄紙用フェルトの洗浄方法。
【発明の詳細な説明】
【技術分野】
【０００１】
本発明は、製紙工程用洗浄剤及び抄紙用フェルトの洗浄方法に関する。さらに詳しくは、本発明は、製紙工程において、炭酸カルシウムなどの無機物による汚れと中性ロジンサイズ剤などの有機物による汚れの双方に対して優れた洗浄効果を発揮する製紙工程用洗浄剤及び該洗浄剤を用いる抄紙用フェルトの洗浄方法に関する。
【背景技術】
【０００２】
製紙工程においては、植物繊維を水に分散させて得られる三次元的に均一な繊維懸濁液を、金網などの多孔性ろ材の上に展開してろ水し、二次元的に均一な繊維の薄層として得られる湿潤シートを、フェルトの上に乗せた状態でプレスロールに通して圧搾して過剰の水を除去し、さらに乾燥して脱水することにより、繊維間に結合が生じて強さを持った紙が得られる。
【０００３】
近年の製紙工程の高度なクローズド化、古紙利用の促進、操業条件や添加薬品の多様化などから、製紙工程において汚れが現れやすくなっている。調成工程において、紙料にデポジットコントロール剤を添加することも行われるが、抄紙工程におけるワイヤー、フェルト、フィルタードラムなどの洗浄も欠かせない。このために、製紙工程における汚れ障害の発生を防止する方法が開発されている。
【０００４】
例えば、サイズ度に悪影響を与えることなく、顕著なピッチ抑制効果を得る方法として、炭素数１０〜２２のアルキルアミン又はアルケニルアミン１モルにエチレンオキシド１６〜６０モルを付加した非イオン界面活性剤を製紙工程に添加するピッチ障害の抑制方法が提案されている（特許文献１）。また、抄紙用フェルトに蓄積してその性能を低下させる水酸化アルミニウム及び炭酸カルシウムの汚れを防止する洗浄剤として、キレート作用を有する有機酸であるクエン酸、リンゴ酸を使用した抄紙用フェルト洗浄剤、さらに塩酸、硫酸、スルファミン酸などの無機酸を加えた抄紙用フェルト洗浄剤が提案されている（特許文献２）。
【０００５】
しかし、最近増加してきた中性抄紙においては、炭酸カルシウムによる汚れが一層深刻になってきており、従来の洗浄剤では抄紙用フェルトの目詰まりを十分に防止できなくなってきた。プレスパートにおける脱水は、抄紙用フェルトの搾水性に大きく依存する。抄紙用フェルトに汚れが付着して目詰まりがあると、脱水が十分に行われず、また均一な脱水ができないために、ドライヤーパートでの蒸気消費量が増えたり、断紙を生じたりする。また、中性ロジンサイズ剤などの有機物汚れに対しても、さらなる防止効果が望まれている。そのために、炭酸カルシウムなどの無機物汚れと、中性ロジンサイズ剤などの有機物汚れを同時に防止し、製紙工程の操業性と紙の品質を向上することができる製紙工程用洗浄剤及び抄紙用フェルトの洗浄方法が求められている。
【特許文献１】特開昭５５−４５８５７号公報（第１−２頁）
【特許文献２】特開平４−３４８１９５号公報（第２頁）
【発明の開示】
【発明が解決しようとする課題】
【０００６】
本発明は、製紙工程において、炭酸カルシウムなどの無機物による汚れと中性ロジンサイズ剤などの有機物による汚れの双方に対して優れた洗浄効果を発揮する製紙工程用洗浄剤及び該洗浄剤を用いる抄紙用フェルトの洗浄方法を提供することを目的としてなされたものである。
【課題を解決するための手段】
【０００７】
本発明者らは、上記の課題を解決すべく鋭意研究を重ねた結果、水溶性ポリマーと脂肪族アミン又はその誘導体とを含有する洗浄剤は、製紙工程において、炭酸カルシウムなどの無機物汚れと中性ロジンサイズ剤などの有機物汚れの両方に対して防止効果を有し、特にアクリル酸系ポリマーとポリオキシアルキレン脂肪族アミンとの組み合わせが有効であり、この洗浄剤をシャワー水に添加することにより抄紙用フェルトの目詰まりを効果的に防止し得ることを見いだし、この知見に基づいて本発明を完成するに至った。
【０００８】
すなわち、本発明は、
（１）水溶性ポリマーと脂肪族アミン又はその誘導体とを含有することを特徴とする製紙工程用洗浄剤、
（２）水溶性ポリマーが、アニオン性ポリマーである(１)記載の製紙工程用洗浄剤、
（３）脂肪族アミン誘導体が、ポリオキシアルキレン脂肪族アミンである(１)又は(２)記載の製紙工程用洗浄剤、及び、
（４）(１)ないし(３)のいずれか１項に記載の製紙工程用洗浄剤を、シャワー水に添加することを特徴とする抄紙用フェルトの洗浄方法、
を提供するものである。
【０００９】
さらに、本発明の好ましい態様として、
（５）アニオン性ポリマーが、カルボキシル基を有するポリマーである(２)記載の製紙工程用洗浄剤、
（６）カルボキシル基を有するポリマーが、アクリル酸のホモポリマー又はコポリマーである(５)記載の製紙工程用洗浄剤、
（７）ポリオキシアルキレン脂肪族アミンが、炭素数８〜２２の脂肪族アミンにエチレンオキシド７〜３０モルを付加した化合物である(３)記載の製紙工程用洗浄剤、及び、
（８）(５)ないし(７)のいずれか１項に記載の製紙工程用洗浄剤を、シャワー水に添加する抄紙用フェルトの洗浄方法、
を挙げることができる。
【発明の効果】
【００１０】
本発明の製紙工程用洗浄剤を用いることにより、製紙工程における炭酸カルシウムなどの無機物による汚れと中性ロジンサイズ剤などの有機物による汚れの双方を同時に防止し、安定して製紙を行うことができる。本発明の製紙工程用洗浄剤を、プレスパートのシャワー水に添加して抄紙用フェルトを洗浄することにより、抄紙フェルトの目詰まりを防ぎ、抄紙用フェルトの残存通気度を高め、安定して効率的に脱水を行うとともに、抄紙用フェルトの寿命を延ばすことができる。
【発明を実施するための最良の形態】
【００１１】
本発明の製紙工程用洗浄剤は、水溶性ポリマーと脂肪族アミン又はその誘導体とを含有する。本発明に用いる水溶性ポリマーに特に制限はなく、例えば、ポリ(ジアリルジメチルアンモニウムクロリド)、Ｎ−ビニルホルムアミドとアクリロニトリルとのコポリマーの加水分解、環化により得られるアミジン構造を有するポリマー、ポリメタクリル酸ジメチルアミノエチルの四級化物などのカチオン性ポリマー、ポリビニルアルコール、ポリエチレンオキシドなどのノニオン性ポリマー、ポリアクリル酸、ポリスチレンスルホン酸、ポリ(２−アクリルアミド−２−メチルプロパンスルホン酸)、それらの塩などのアニオン性ポリマーなどを挙げることができる。これらの中で、アニオン性ポリマーを好適に用いることができる。
【００１２】
本発明に用いるアニオン性ポリマーとしては、例えば、カルボキシル基を有するポリマー、スルホン酸基を有するポリマー、スルフィン酸基を有するポリマーなどを挙げることができる。これらの中で、カルボキシル基を有するポリマーを好適に用いることができる。カルボキシル基を有するポリマーとしては、アクリル酸、メタクリル酸、マレイン酸などのホモポリマー、コポリマーを挙げることができる。これらの中で、ポリアクリル酸、アクリル酸と２−ヒドロキシ−３−アリルオキシ−１−プロパンスルホン酸とのコポリマー、アクリル酸と２−アクリルアミド−２−メチルプロパンスルホン酸とのコポリマー、アクリル酸とマレイン酸とのコポリマーなどのアクリル酸系ポリマーを特に好適に用いることができる。これらのアクリル酸系ポリマーの重量平均分子量は、１,０００〜１００,０００であることが好ましく、３,０００〜３０,０００であることがより好ましい。これらのアクリル酸系ポリマーは、１種を単独で用いることができ、あるいは、２種以上を組み合わせて用いることもできる。
【００１３】
本発明に用いる脂肪族アミンとしては、例えば、ブチルアミン、ペンチルアミン、ジエチルアミン、ジプロピルアミン、ジブチルアミン、エチレンジアミンなどのアルキルアミン、アリルアミンなどのアルケニルアミンなどを挙げることができる。本発明に用いる脂肪族アミン誘導体としては、例えば、脂肪族アミン塩、脂肪族アミンオキシド、ポリオキシアルキレン脂肪族アミンなどを挙げることができる。脂肪族アミン塩としては、例えば、ラウリルアミン塩酸塩、ミリスチルアミン酢酸塩、セチルアミン硫酸塩、ステアリルアミン硝酸塩、オレイルアミン塩酸塩などを挙げることができる。脂肪族アミンオキシドとしては、例えば、トリメチルアミンオキシドなどを挙げることができる。
【００１４】
本発明に用いるポリオキシアルキレン脂肪族アミンは、脂肪族アミンの炭素数が１０〜２２であることが好ましく、１２〜２０であることがより好ましい。本発明に用いるポリオキシアルキレン脂肪族アミンは、ポリオキシエチレン脂肪族アミンであって、エチレンオキシドの付加モル数が７〜３０であることが好ましく、１０〜２０であることがより好ましい。炭素数１０〜２２の脂肪族アミンにエチレンオキシド７〜３０モルを付加したポリオキシエチレン脂肪族アミンを用いることにより、中性ロジンサイズ剤に対する溶解効果を発現して、抄紙用フェルトの目詰まりを効果的に防止することができる。
【００１５】
本発明の製紙工程用洗浄剤において、アクリル酸系ポリマーとポリオキシエチレン脂肪族アミンの重量比は、１：５０〜５０：１であることが好ましく、１：１０〜１０：１であることがより好ましく、２：１〜１：４であることがさらに好ましい。本発明において、アクリル酸系ポリマーとポリオキシエチレン脂肪族アミンの重量比が１：５０未満であってアクリル酸系ポリマーの割合が少ないと、炭酸カルシウムなどの無機物の付着量が増加するおそれがある。アクリル酸系ポリマーとポリオキシエチレン脂肪族アミンの重量比が５０：１を超えて、ポリオキシエチレン脂肪族アミンの割合が少ないと、中性ロジンサイズ剤などの有機物に対する溶解効果が低下するおそれがある。
【００１６】
本発明の製紙工程用洗浄剤を用いて洗浄する製紙工程に特に制限はなく、例えば、ワイヤーパートのワイヤー、プレスパートの抄紙用フェルト、ロールフィルタードラムなどを挙げることができる。これらの中で、プレスパートの抄紙用フェルトの洗浄に特に好適に用いることができる。
【００１７】
本発明の製紙工程用洗浄剤の剤型に特に制限はなく、例えば、水溶性ポリマーと脂肪族アミン又はその誘導体とを混合した一剤型の製剤とすることができ、水溶性ポリマーと脂肪族アミン又はその誘導体とを別々にした二剤型の製剤として、使用前に混合し、あるいは、洗浄水に別々に添加することもできる。本発明の製紙工程用洗浄剤は、水溶性ポリマーと脂肪族アミン又はその誘導体とを水に溶解した水溶液型の製剤とすることができる。本発明の製紙工程用洗浄剤には、必要に応じて、ホスホン酸、アニオン性界面活性剤、ノニオン性界面活性剤などの他の成分を添加することができる。
【００１８】
本発明の抄紙用フェルトの洗浄方法においては、本発明の製紙工程用洗浄剤をシャワー水に添加して抄紙用フェルトを洗浄する。図１は、抄紙用フェルトの洗浄方法の一例の説明図である。ワイヤーパートのク−チロールを離れた固形分濃度１２〜２０重量％の湿潤シート１が、プレスパートにおいて抄紙用フェルト２に乗せられ、２本のプレスロール３に挟まれて圧搾される。抄紙用フェルトは、ポリアミド、ポリエステル、羊毛などのニードルフェルトが多く用いられる。プレスパートを離れる湿紙の水分率は通常は６０重量％程度であり、ドライヤーパートにおいて乾燥される。湿紙を離した抄紙用フェルトは、プレスロールの下方を循環しながら走行し、その間に洗浄されてふたたび湿潤シートを乗せる。
【００１９】
本発明方法において、抄紙用フェルトへのシャワー水の適用方法に特に制限はなく、例えば、全幅シャワー、高圧ニードル移動シャワー、低圧ニードル移動シャワーなどを適宜組み合わせて用いることができる。図１に示す態様においては、抄紙用フェルトはまず高圧ニードル移動シャワー４により洗浄される。高圧ニードル移動シャワーは、ノズルが抄紙用フェルトの幅方向に移動しながら、抄紙用フェルトの内側から水圧２,０００〜３,０００ｋＰａでシャワー水を噴射し、抄紙用フェルトの外側に付着した汚れを解きほぐす。抄紙用フェルトの内側から外側に通り抜けたシャワー水は、吸引ボックス５により吸引する。高圧ニードル移動シャワーは、抄紙用フェルトとの間にインターロック機構を設け、抄紙用フェルトが停止したときにはシャワー水の噴射を停止し、抄紙用フェルトの損傷を防ぐことが好ましい。
【００２０】
次いで、ファンノズルを取り付けた全幅シャワー６から、抄紙用フェルトの全幅にわたって内側から水圧２００〜５００ｋＰａでシャワー水を供給し、十分な量のシャワー水を抄紙用フェルトに含ませ、異物や目詰まり成分を押し出し、吸引ボックス７により吸引して除去する。さらに、抄紙用フェルトの外側から、低圧ニードル移動シャワー８を抄紙用フェルトの幅方向に移動しながら、水圧８００ｋＰａ程度でシャワー水を噴射し、抄紙用フェルトの表面に付着した異物を掻き落とす。最後に、抄紙用フェルトの内側に設けた全幅シャワー９と、外側に設けた全幅シャワー１０からシャワー水を供給し、吸引ボックス１１と１２によりシャワー水を吸引して、抄紙用フェルトの洗浄を終了する。
【００２１】
本発明の抄紙用フェルトの洗浄方法において、シャワー水中の製紙工程用洗浄剤の濃度に特に制限はないが、水溶性ポリマーと脂肪族アミン又はその誘導体との合計濃度として０.１〜１,０００ｍｇ／Ｌであることが好ましく、１〜１００ｍｇ／Ｌであることがより好ましく、５〜５０ｍｇ／Ｌであることがさらに好ましい。水溶性ポリマーと脂肪族アミン又はその誘導体との合計濃度が０.１ｍｇ／Ｌ未満であると、抄紙用フェルトに対して十分な洗浄効果が得られないおそれがある。水溶性ポリマーと脂肪族アミン又はその誘導体との合計濃度が１,０００ｍｇ／Ｌを超えると、紙にフェルトマークが発生するおそれがある。
【００２２】
本発明方法において、本発明の製紙工程用洗浄剤のｐＨは特に限定されないが、例えば、６.０〜８.０とすることができる。
【００２３】
本発明の製紙工程用洗浄剤及び抄紙用フェルトの洗浄方法によれば、水溶性ポリマーと脂肪族アミン又はその誘導体とを組み合わせることにより、両者の間に相乗的な効果が発現して、製紙工程における有機デポジットと無機デポジットの発生を抑制することができる。
【実施例】
【００２４】
以下に、実施例を挙げて本発明をさらに詳細に説明するが、本発明はこれらの実施例によりなんら限定されるものではない。
実施例１
軽質炭酸カルシウム２００ｍｇを水１Ｌに懸濁させ、ポリアクリル酸ナトリウム［重量平均分子量１０,０００］５.０ｍｇとポリオキシエチレンステアリルアミン［青木油脂工業(株)、BLAUNON Ｓ２１５、エチレンオキシド１５モル付加］５.０ｍｇとを加えて１５分間撹拌したのち、直径４０ｍｍの抄紙用フェルトに重力ろ過で通水した。抄紙用フェルトに付着した炭酸カルシウムを塩酸を用いて溶解し、溶解液のカルシウム硬度を測定することにより、抄紙用フェルトに付着した炭酸カルシウムの量を求めた。炭酸カルシウムの付着量は、１ｍｇ未満であった。
中性ロジンサイズ剤［ハリマ化成(株)］１００ｍｇを水１Ｌに加え、ポリアクリル酸ナトリウム［重量平均分子量１０,０００］１０.０ｍｇとポリオキシエチレンステアリルアミン［青木油脂工業(株)、BLAUNON Ｓ２１５、エチレンオキシド１５モル付加］１０.０ｍｇとを加えて１７時間撹拌したのち、ＪＩＳ Ｋ ０１０１ ９.４にしたがって、ホルマジン標準液を用いて積分球濁度を測定した。濁度は、１度であった。
実施例２
ポリアクリル酸ナトリウムの代わりに、アクリル酸ナトリウム／２−ヒドロキシ−３−アリルオキシ−１−プロパンスルホン酸ナトリウムコポリマー［モル比８０／２０、重量平均分子量５,０００］を用いた以外は、実施例１と同様にして、炭酸カルシウムの付着量と濁度を求めた。炭酸カルシウムの付着量は１ｍｇ未満であり、濁度は１度であった。
実施例３
ポリアクリル酸ナトリウムの代わりに、アクリル酸ナトリウム／２−アクリルアミド−２−メチルプロパンスルホン酸ナトリウムコポリマー［モル比５０／５０、重量平均分子量１０,０００］を用いた以外は、実施例１と同様にして、炭酸カルシウムの付着量と濁度を求めた。炭酸カルシウムの付着量は１ｍｇ未満であり、濁度は１度であった。
実施例４
ポリアクリル酸ナトリウムの代わりに、アクリル酸ナトリウム／マレイン酸ナトリウムコポリマー［モル比１０／９０、重量平均分子量２,０００］を用いた以外は、実施例１と同様にして、炭酸カルシウムの付着量と濁度を求めた。炭酸カルシウムの付着量は１ｍｇ未満であり、濁度は１度であった。
【００２５】
比較例１
軽質炭酸カルシウム２００ｍｇを水１Ｌに懸濁させ、ポリアクリル酸ナトリウム［重量平均分子量１０,０００］５.０ｍｇを加えて１５分間撹拌したのち、直径４０ｍｍの抄紙用フェルトに重力ろ過で通水した。抄紙用フェルトに付着した炭酸カルシウムを塩酸を用いて溶解し、溶解液のカルシウム硬度を測定することにより、抄紙用フェルトに付着した炭酸カルシウムの量を求めた。炭酸カルシウムの付着量は、１ｍｇ未満であった。
中性ロジンサイズ剤［ハリマ化成(株)］１００ｍｇを水１Ｌに加え、ポリアクリル酸ナトリウム［重量平均分子量１０,０００］１０.０ｍｇを加えて１７時間撹拌したのち、ＪＩＳ Ｋ ０１０１ ９.４にしたがって、ホルマジン標準液を用いて積分球濁度を測定した。濁度は、５５度であった。
比較例２
ポリアクリル酸ナトリウムの代わりに、クエン酸［和光純薬工業(株)］５.０ｍｇを用いた以外は、比較例１と同様にして、炭酸カルシウムの付着量を求めた。炭酸カルシウムの付着量は、２０ｍｇであった。
比較例３
ポリアクリル酸ナトリウムの代わりに、リンゴ酸［和光純薬工業(株)］５.０ｍｇを用いた以外は、比較例１と同様にして、炭酸カルシウムの付着量を求めた。炭酸カルシウムの付着量は、２０ｍｇであった。
比較例４
ポリアクリル酸ナトリウムの代わりに、グルコン酸［和光純薬工業(株)］５.０ｍｇを用いた以外は、比較例１と同様にして、炭酸カルシウムの付着量を求めた。炭酸カルシウムの付着量は、２０ｍｇであった。
【００２６】
比較例５
中性ロジンサイズ剤［ハリマ化成(株)］１００ｍｇを水１Ｌに加え、ポリオキシエチレンステアリルアミン［青木油脂工業(株)、BLAUNON Ｓ２１５、エチレンオキシド１５モル付加］１０.０ｍｇを加えて１７時間撹拌したのち、ＪＩＳ Ｋ ０１０１ ９.４にしたがって、ホルマジン標準液を用いて積分球濁度を測定した。濁度は、３度であった。
比較例６
ポリオキシエチレンステアリルアミンの代わりに、ポリオキシエチレンポリオキシプロピレンポリオキシエチレンブロックコポリマー［ＢＡＳＦジャパン(株)、プルロニックＰＥ］を用いた以外は、比較例５と同様にして、濁度を求めた。濁度は、４９度であった。
比較例７
ポリオキシエチレンステアリルアミンの代わりに、ポリオキシプロピレンポリオキシエチレンポリオキシプロピレンブロックコポリマー［ＢＡＳＦジャパン(株)、プルロニックＲＰＥ］を用いた以外は、比較例５と同様にして、濁度を求めた。濁度は、５４度であった。
比較例８
ポリオキシエチレンステアリルアミンの代わりに、ポリオキシエチレン(５モル)オレイルエーテルを用いた以外は、比較例５と同様にして、濁度を求めた。濁度は、３５度であった。
比較例９
ポリオキシエチレンステアリルアミンの代わりに、ポリオキシエチレン(７モル)ポリオキシプロピレン(３モル)ラウリルエーテルを用いた以外は、比較例５と同様にして、濁度を求めた。濁度は、５６度であった。
比較例１０
軽質炭酸カルシウム２００ｍｇを水１Ｌに懸濁させて１５分間撹拌したのち、直径４０ｍｍの抄紙用フェルトに重力ろ過で通水した。抄紙用フェルトに付着した炭酸カルシウムを塩酸を用いて溶解し、溶解液のカルシウム硬度を測定することにより、抄紙用フェルトに付着した炭酸カルシウムの量を求めた。炭酸カルシウムの付着量は、２０ｍｇであった。
中性ロジンサイズ剤［ハリマ化成(株)］１００ｍｇを水１Ｌに加えて１７時間撹拌したのち、ＪＩＳ Ｋ ０１０１ ９.４にしたがって、ホルマジン標準液を用いて積分球濁度を測定した。濁度は、５７度であった。
実施例１〜４及び比較例１〜１０の結果を、第１表に示す。
【００２７】
【表１】
2006016737.tif 000003
【００２８】
第１表に見られるように、ポリアクリル酸ナトリウムとポリオキシエチレンステアリルアミンを併用した実施例１と、アクリル酸ナトリウム／２−ヒドロキシ−３−アリルオキシ−１−プロパンスルホン酸ナトリウムコポリマーとポリオキシエチレンステアリルアミンを併用した実施例２では、抄紙用フェルトへの炭酸カルシウムの付着量が少なく、中性ロジンサイズ剤の溶解効果が大きく、濁度が低下している。アクリル酸ナトリウム／２−アクリルアミド−２−メチルプロパンスルホン酸ナトリウムコポリマーとポリオキシエチレンステアリルアミンを併用した実施例３と、アクリル酸ナトリウム／マレイン酸ナトリウムコポリマーとポリオキシエチレンステアリルアミンを併用した実施例４でも、抄紙用フェルトへの炭酸カルシウムの付着量が少なく、濁度が低下している。
【００２９】
ポリアクリル酸ナトリウムのみを用いた比較例１では、抄紙用フェルトへの炭酸カルシウムの付着量は少ないが、濁度は薬剤を添加しない比較例１０とほとんど変わらず、中性ロジンサイズ剤に対する溶解効果は認められない。キレート効果を有するとされるクエン酸、リンゴ酸又はグルコン酸を添加した比較例２〜４では、炭酸カルシウムの付着量は、薬剤を添加しない比較例１０に比べて減少していない。
【００３０】
ポリオキシエチレンステアリルアミンのみを添加した比較例５の濁度が、ポリアクリル酸ナトリウム又はアクリル酸ナトリウム／２−ヒドロキシ−３−アリルオキシ−１−プロパンスルホン酸ナトリウムコポリマーとポリオキシエチレンステアリルアミンを併用した実施例１〜２の濁度より高いことから、これらのアクリル酸系ポリマーとポリオキシエチレンステアリルアミンとの間に、中性ロジンサイズ剤の溶解を促進する相乗効果が発現していることが分かる。従来より洗浄剤として用いられているポリオキシエチレンポリオキシプロピレンポリオキシエチレンブロックコポリマー、ポリオキシプロピレンポリオキシエチレンポリオキシプロピレンブロックコポリマー又はポリオキシエチレンポリオキシプロピレンラウリルエーテルを添加した比較例６、７、９では、濁度の低下が少なく、中性ロジンサイズ剤に対する溶解効果はほとんど見られない。ポリオキシエチレンオレイルエーテルを添加した比較例８では、濁度は低下しているがその程度は大きくない。
【産業上の利用可能性】
【００３１】
本発明の製紙工程用洗浄剤によれば、製紙工程における炭酸カルシウムなどの無機物による汚れと中性ロジンサイズ剤などの有機物による汚れの双方を同時に防止することができるので、安定して製紙を行うことができる。本発明の製紙工程用洗浄剤を、プレスパートのシャワー水に添加して抄紙用フェルトを洗浄することにより、抄紙フェルトの目詰まりを防ぎ、抄紙用フェルトの残存通気度を高めて良好な脱水を行い、抄紙用フェルトの寿命を延ばし、高品質の紙を生産性よく製造することができる。
【図面の簡単な説明】
【００３２】
【図１】抄紙用フェルトの洗浄方法の一例の説明図である。
【符号の説明】
【００３３】
１  湿潤シート
２  抄紙用フェルト
３  プレスロール
４  高圧ニードル移動シャワー
５  吸引ボックス
６  全幅シャワー
７  吸引ボックス
８  低圧ニードル移動シャワー
９  全幅シャワー
１０  全幅シャワー
１１  吸引ボックス
１２  吸引ボックス
【図１】
2006016737.tif 000004